(57)【特許請求の範囲】
【請求項１】
ケーシング内部に多数のブレードを設置したローターを有していて、そのローターが高速回転することによって、内部に導入された黒鉛質粉末に対して機械的作用を与え、体積粉砕を進行させながら表面処理を行う装置を用いて、処理前後の平均粒径比が１以下となるように該粒子を球状化して直接に平均粒径が２〜３５μｍ、広角Ｘ線回折法による（００２）面の面間隔（ｄ００２）が０．３３７ｎｍ未満、ＢＥＴ法比表面積が１８ｍ2／ｇ未満、アルゴンイオンレーザーラマンスペクトルにおける１５８０ｃｍ-1のピーク強度に対する１３６０ｃｍ-1のピーク強度の比が０．９以下、真密度が２．２１ｇ／ｃｍ3以上、結晶子サイズが８０ｎｍ以上であり、かつタップ密度が０．７ｇ／ｃｍ3以上であるリチウムイオン二次電池負極用炭素材料を得ることを特徴とするリチウムイオン二次電池負極用炭素材料の製造方法。
【請求項２】
前記ローターの周速度が３０〜１００ｍ／秒である、請求項１に記載の製造方法。
【請求項３】
前記炭素材料のアルゴンイオンレーザーラマンスペクトルにおける１５８０ｃｍ-1のピークの半値幅が２６ｃｍ-1以下であることを特徴とする請求項１または２に記載の製造方法。
【請求項４】
前記炭素材料の平均粒径が３０μｍ以下であることを特徴とする請求項１〜３のいずれか１項に記載の製造方法。
【発明の詳細な説明】
【０００１】
【産業上の利用分野】
本発明は、電極用炭素材料の製造方法に関する。詳しくは、高容量で良好な急速充放電性を有する非水系二次電池を構成しうる電極用炭素材料の製造方法に関する。
【０００２】
【従来の技術】
近年、電子機器の小型化に伴い高容量の二次電池が必要となってきている。特にニッケル・カドミウム電池、ニッケル・水素電池に比べてエネルギー密度が高いリチウム二次電池が注目されてきている。その負極材料として、当初はリチウム金属を用いることが試みられたが、充放電を繰り返すうちに樹脂状（デンドライト状）にリチウムが析出し、セパレーターを貫通して正極まで達し、両極を短絡してしまう危険性があることが判明した。そのため、デンドライトの発生を回避することができる炭素系材料が金属電極に代わって着目されてきている。
【０００３】
炭素系材料を使用した非水電解液二次電池としては、結晶化度の低い難黒鉛性炭素材料を負極材料に採用した電池が、まず上市された。続いて結晶化度の高い黒鉛類を用いた電池が上市され、現在に至っている。黒鉛の電気容量は３７２ｍＡｈ／ｇで理論上最大であり、電解液の選択を適切に行えば、高い充放電容量の電池を得ることができる。
さらに特開平４−１７１６７７号公報に開示されるような、複層構造を有する炭素質物を用いることも検討されている。これは、結晶性が高い黒鉛の長所（高容量かつ不可逆容量が小さい）と短所（プロピレンカーボネート系電解液を分解する）および結晶化度の低い炭素質物の長所（電解液との安定性に優れる）と短所（不可逆容量が大きい）を組み合わせ、互いの長所を生かしつつ、短所を補うという考えに基づいている。
【０００４】
黒鉛類（黒鉛および黒鉛を含む複層炭素質物）は、難黒鉛性炭素材料に比べて結晶性が高く、真密度が高い。従って、これらの黒鉛類を用いて負極を構成すれば、高い電極充填性が得られ、電池の体積あたりのエネルギー密度を高めることができる。黒鉛類の粉末を用いて負極を構成する場合、粉末とバインダーを混合して分散媒を加えたスラリーを作成し、これを集電体である金属箔に塗布し、その後、分散媒を乾燥する方法が一般的に用いられている。この際、粉末の集電体への圧着と電極の極板厚みの均一化、極板容量の向上を目的として、さらに圧縮成型するのが一般的である。この圧縮工程により、負極の極板密度は向上し、電池の体積あたりのエネルギー密度は、さらに向上する。
【０００５】
しかしながら、工業的に入手可能な通常の高結晶性黒鉛材料は、粒子形状が鱗片状、鱗状、板状である。これらの黒鉛質粒子を上記極板製造工程を経て極板化すると、極板密度は圧縮度に応じて上昇するが、その一方で粒子間隙が十分に確保されないためにリチウムイオンの移動が妨げられ、電池としての急速充放電性が低下してしまうという問題があった。さらに、板状の黒鉛質粒子を電極として成形した場合、スラリーの塗布工程、極板の圧縮工程の影響により、粉体の板面は高い確率で電極極板面と平行に配列される。従って、個々の粉体粒子を構成している黒鉛結晶子のエッジ面は、比較的高い確率で電極面と垂直な位置関係に成形される。この様な極板状態で充放電を行うと、正負極間を移動し、黒鉛に挿入・脱離されるリチウムイオンは、一旦粉体表面を回り込む必要があり、電解液中でのイオンの移動効率という点で著しく不利である。さらに、成形後の電極に残された空隙は、粒子が板状の形状をしているために電極外部に対して閉ざされてしまうという問題もあった。すなわち、電極外部との電解液の自由な流通が妨げられるため、リチウムイオンの移動が妨げられるという問題があった。
【０００６】
一方、極板内でのリチウムイオンの移動に必要な空隙を確保する負極材料として、球状のメソカーボンマイクロビーズの黒鉛化物が提案され、既に商品化されている。形態が球状であれば、上述の極板圧縮工程を経ても、個々の粉体粒子には選択的な配列がおきず、エッジ面の等方向性が維持され、電極板中でのイオンの移動速度は良好に維持される。さらに電極内部に残存した空隙は、粒子形状が球状であるために電極外部とつながった状態であることから、リチウムイオンの移動は比較的自由であり、急速充放電にも対応可能な電極構造となる。しかしながら、メソカーボンマイクロビーズは、黒鉛としての結晶構造レベルが低いために、電気容量の限界が３００ｍＡｈ／ｇと低く、鱗片状、鱗状、板状な黒鉛に劣ることが既に広く知られている。
【０００７】
これらの問題に着目し、非水電解液二次電池に使用される黒鉛の形状を規定した発明も行われている。例えば、特開平８−１８０８７３号公報には、鱗片状な粒子と比較的鱗片状でない粒子の比率等を規定した発明が開示されている。その一方で、特開平８−８３６１０号公報には、これとは逆により鱗片状な粒子が好ましいことが記載されている。
【０００８】
【発明が解決しようとする課題】
実用電池には、高い電気容量と優れた急速充放電性を兼ね備えた電極が求められている。しかしながら、このような要求を十分に満たす電極はいまだ提供されるに至っていない。このため、特に鱗片状、鱗状、板状の黒鉛質材料の急速充放電性を改善することが強く望まれている。
そこで、本発明はこのような従来技術の問題点を解決することを課題とした。すなわち、材料の電極充填性が高く、高エネルギー密度であり、且つ急速充放電性に優れた電極用炭素材料を提供することを解決すべき課題とした。
【０００９】
【課題を解決するための手段】
上述の課題を解決するために本発明者らが鋭意検討を重ねた結果、下記手段により、高容量で、急速充放電性、サイクル特性を併せ持つ炭素材料を得られることを見出した。
（１）ケーシング内部に多数のブレードを設置したローターを有していて、そのローターが高速回転することによって、内部に導入された黒鉛質粉末に対して機械的作用を与え、体積粉砕を進行させながら表面処理を行う装置を用いて、処理前後の平均粒径比が１以下となるように該粒子を球状化して直接に平均粒径が２〜３５μｍ、広角Ｘ線回折法による（００２）面の面間隔（ｄ００２）が０．３３７ｎｍ未満、ＢＥＴ法比表面積が１８ｍ2／ｇ未満、アルゴンイオンレーザーラマンスペクトルにおける１５８０ｃｍ-1のピーク強度に対する１３６０ｃｍ-1のピーク強度の比が０．９以下、真密度が２．２１ｇ／ｃｍ3以上、結晶子サイズが８０ｎｍ以上であり、かつタップ密度が０．７ｇ／ｃｍ3以上であるリチウムイオン二次電池負極用炭素材料を得ることを特徴とするリチウムイオン二次電池負極用炭素材料の製造方法。
（２）前記ローターの周速度が３０〜１００ｍ／秒である、（１）に記載の製造方法。
（３）前記炭素材料のアルゴンイオンレーザーラマンスペクトルにおける１５８０ｃｍ-1のピークの半値幅が２６ｃｍ-1以下であることを特徴とする（１）または（２）に記載の製造方法。
（４）前記炭素材料の平均粒径が３０μｍ以下であることを特徴とする（１）〜（３）のいずれか１項に記載の製造方法。
【００１２】
【発明の実施の形態】
以下において、本発明のリチウムイオン二次電池負極用炭素材料の製造方法について詳細に説明する。
【００１３】
電極用炭素材料
本発明の製造方法により製造されるリチウムイオン二次電池負極用炭素材料（以下、「本発明の電極用炭素材料」ということがある）は、平均粒径、広角Ｘ線回折法による（００２）面の面間隔（ｄ００２）、ＢＥＴ法比表面積、タップ密度、アルゴンイオンレーザーラマンスペクトルにおける１５８０ｃｍ-1のピーク強度に対する１３６０ｃｍ-1のピーク強度の比（以下「Ｒ値」という）、真密度、結晶子サイズおよびタップ密度が所定の範囲内にあることを特徴としている。本発明の電極用炭素材料の平均粒径は、２〜３５μｍの範囲内である。平均粒径は、４〜３０μｍの範囲内であるのが好ましく、５〜２７μｍの範囲内であるのがより好ましく、７〜１９μｍの範囲内であるのがさらに好ましい。なお、本明細書において「〜」で記載される範囲は、「〜」の前後に記載される数値を含む範囲を示す。本発明の電極用炭素材料は、広角Ｘ線回折法による（００２）面の面間隔（ｄ００２）が０．３３７ｎｍ未満である。また、本発明の電極用炭素材料のＢＥＴ法比表面積は１８ｍ2／ｇ未満である。ＢＥＴ法比表面積は１５ｍ2／ｇ以下であるのが好ましく、１３ｍ2／ｇ以下であるのがより好ましい。
【００１４】
さらに、本発明の電極用炭素材料のタップ密度は０．７ｇ／ｃｍ3以上である。
本明細書において「タップ密度」とは、１０００回タップした後の嵩密度を意味しており、以下の式で表される。
【数３】
0003945928.tif 000002
粉体粒子の充填構造は、粒子の大きさ、形状、粒子間相互作用力の程度等によって左右されるが、本明細書では充填構造を定量的に議論する指標としてタップ密度を使用している。
【００１５】
タップ充填挙動を表すものとして様々な式が提案されているが、その一例として以下の（式２）を挙げることができる。
【数４】
ρ−ρn ＝  Ａ・ｅｘｐ（−ｋ・ｎ）        （式２）
ここで、ρは充填の終局におけるかさ密度、ρｎはｎ回充填時のかさ密度、ｋおよびＡは定数である。本明細書でいう「タップ密度」は、２０ｃｍ3セルへの１０００回タップ充填時のかさ密度（ρ1000）を終局のかさ密度ρとみなしたものである。
【００１６】
Ｒ値は、０．９以下であり、０．７以下がより好ましく、０．５以下が最も好ましい。また、アルゴンイオンレーザーラマンスペクトルにおける１５８０ｃｍ-1のピークの半値幅は２６ｃｍ-1以下が好適であり、２５ｃｍ-1以下がより好ましい。
さらに、本発明の電極用炭素材料の真密度は２．２１ｇ／ｃｍ3以上であり、２．２３ｇ／ｃｍ3以上であるのがより好ましく、２．２５ｇ／ｃｍ3以上であるのがさらに好ましい。
【００１７】
本発明の電極用炭素材料には、天然に産出する黒鉛質炭素材料を用いても、人工的に製造された黒鉛質炭素材料を用いてもよい。本発明では、天然に産出する黒鉛質炭素材料や人工的に製造された黒鉛質炭素材料に対して、力学的なエネルギー処理を加えて改質して電極用炭素材料を製造する。そこで、以下においてこの力学的エネルギー処理について説明する。
【００１８】
力学的エネルギー処理を加える対象となる黒鉛質炭素材料は、天然または人造の黒鉛質粉末である。これらの黒鉛質粉末は、面間隔（ｄ００２）が０．３４０ｎｍ未満、結晶子サイズ（Ｌｃ）が３０ｎｍ以上、真密度が２．２５ｇ／ｃｍ3以上であるものが好ましい。中でも面間隔（ｄ００２）が０．３３８ｎｍ未満であるものがより好ましく、０．３３７ｎｍ未満であるものがさらに好ましい。また、結晶子サイズ（Ｌｃ）は８０ｎｍ以上であり、１００ｎｍ以上であるものがさらに好ましい。平均粒径は１０μｍ以上であるものが好ましく、１５μｍ以上であるものがより好ましく、２０μｍ以上であるものがさらに好ましく、２５μｍ以上であるものがさらにより好ましい。平均粒径の上限については、１ｍｍ以下であるものが好ましく、５００μｍ以下であるものがより好ましく、２５０μｍ以下であるものがさらに好ましく、２００μｍ以下であるものがさらにより好ましい。
【００１９】
黒鉛質粉末は、結晶性が高いものであっても低いものであっても原料として使用することができる。結晶性が低い原料は面配向性が比較的低くて構造に乱れがあるため、力学的エネルギー処理を行うことによって粉砕面が比較的等方的で丸みを帯びた処理物を得やすい。また、力学的エネルギー処理を行った後に、さらに熱処理を行えば結晶性を高めることができる。
【００２０】
力学的エネルギー処理を加える対象となる黒鉛質粉末の中で、炭素六角網面構造が発達した高結晶性炭素材料として、六角網面を面配向的に大きく成長させた高配向黒鉛と、高配向の黒鉛粒子を等方向に集合させた等方性高密度黒鉛を挙げることができる。高配向黒鉛としては、スリランカあるいはマダカスカル産の天然黒鉛や、溶融した鉄から過飽和の炭素として析出させたいわゆるキッシュグラファイト、一部の高黒鉛化度の人造黒鉛を好適なものとして例示することができる。
【００２１】
天然黒鉛は、その性状によって、鱗片状黒鉛（Flake Glaphite)、鱗状黒鉛（Crystalline(Vein) Glaphite)、土壌黒鉛(Amorphousu Glaphite)に分類される（「粉粒体プロセス技術集成」（（株）産業技術センター、昭和４９年発行）の黒鉛の項、および「HANDBOOK OF CARBON,GRAPHITE,DIAMOND AND FULLERENES」（Noyes Publications発行）参照）。黒鉛化度は、鱗状黒鉛が１００％で最も高く、これに次いで鱗片状黒鉛が９９．９％で高いが、土壌黒鉛は２８％と低い。天然黒鉛の品質は、主に産地や鉱脈により定まる。鱗片状黒鉛は、マダガスカル、中国、ブラジル、ウクライナ、カナダ等に産し、鱗状黒鉛は、主にスリランカに産する。土壌黒鉛は、朝鮮半島、中国、メキシコ等を主な産地としている。これらの天然黒鉛の中で、土壌黒鉛は一般に粒径が小さいうえ、純度が低い。これに対して、鱗片状黒鉛や鱗状黒鉛は、黒鉛化度や不純物量が低い等の長所があるため、本発明において好ましく使用することができる。
【００２２】
人造黒鉛は、非酸化性雰囲気下において石油コークスまたは石炭ピッチコークスを１５００〜３０００℃で加熱することによって製造することができる。本発明では、力学的エネルギー処理および熱処理を行った後に高配向かつ高電気化学容量を示すものであれば、いずれの人造黒鉛も原料として使用することができる。
【００２３】
これらの炭素材料に対する力学的エネルギー処理は、処理前後の平均粒径比が１以下になるように行う。「処理前後の平均粒径比」とは、処理後の平均粒径を処理前の平均粒径で除した値である。ここでいう平均粒径はレーザー式粒径分布測定機で測定した体積基準の粒径分布である。レーザー式粒径分布測定機で測定すると、形状に異方性のある粒子でも等方的に平均化して実質的に球として換算した粒子径分布が得られる。
【００２４】
本発明の電極用炭素材料を製造するために行う力学的エネルギー処理では、処理前後の平均粒径比が１以下になるようにする。これに対して、造粒すると平均粒径比は１以上になり、かつタップ密度も上昇してしまう。造粒した粉粒体は、最終的に成形する過程で処理前の状態に戻ることが十分に予想されるため、好ましくない。
【００２５】
力学的エネルギー処理は、粉末粒子の処理前後の平均粒径比が１以下となるように粒子サイズを減ずると同時に、粒子形状を制御するものである。粉砕、分級、混合、造粒、表面改質、反応などの粒子設計に活用できる工学的単位操作の中では、力学的エネルギー処理は粉砕処理に属する。
【００２６】
粉砕とは、物質に力を加えて、その大きさを減少させ、物質の粒径や粒度分布、充填性を調節することを指す。粉砕処理は、物質へ加える力の種類、処理形態により分類される。物質に加える力は、たたき割る力（衝撃力）、押しつぶす力（圧縮力）、すりつぶす力（摩砕力）、削りとる力（剪断力）の４つに大別される。一方、処理形態は、粒子内部に亀裂を発生させ、伝播させていく体積粉砕と、粒子表面を削り取っていく表面粉砕の二つに大別される。体積粉砕は、衝撃力、圧縮力、剪断力により進行し、表面粉砕は、摩砕力、剪断力により進行する。粉砕は、これらの物質に加える力の種類と処理形態を様々に組合わせた処理である。その組み合わせは、処理目的に応じて適宜決定することができる。
【００２７】
粉砕は、爆破など化学的な反応や体積膨張を用いて行う場合もあるが、粉砕機などの機械装置を用いて行うのが一般的である。本発明の電極用炭素材料の製造に用いられる粉砕処理は、体積粉砕の有無に関わらず、最終的に表面処理の占める割合が高くなるような処理である。それは、粒子の表面粉砕が黒鉛質粒子の角を取って、粒子形状に丸みを導入するために重要だからである。具体的には、ある程度体積粉砕が進んでから表面処理を行ってもよいし、体積粉砕をほとんど進めずに表面処理のみを行ってもよいし、さらには、体積粉砕と表面処理を同時に行ってもよい。最終的に表面粉砕が進み、粒子の表面から角がとれるような粉砕処理を行うのが好ましい。
【００２８】
本発明において、力学的エネルギー処理を行う装置は、ケーシング内部に多数のブレードを設置したローターを有していて、そのローターが高速回転することによって、内部に導入された黒鉛質粉末に対して衝撃圧縮、摩擦、せん断力等の機械的作用を与え、体積粉砕を進行させながら表面処理を行う装置を用いる。また、炭素材料を循環または対流させることによって機械的作用を繰り返して与える機構を有するものであるのがより好ましい。
【００２９】
このような好ましい装置の一例として、（株）奈良機械製作所製のハイブリダイゼーションシステムを挙げることができる。この装置を用いて処理する場合は、回転するローターの周速度を３０〜１００ｍ／秒にするのが好ましく、４０〜１００ｍ／秒にするのがより好ましく、５０〜１００ｍ／秒にするのがさらに好ましい。また、処理は、単に炭素材料を通過させるだけでも可能であるが、３０秒以上装置内を循環または滞留させて処理するのが好ましく、１分以上装置内を循環または滞留させて処理するのがより好ましい。
【００３１】
このような力学的エネルギー処理を行うことによって黒鉛質粒子に丸みを導入し、これらの粒子の充填性を改善することができる。このように粒子に丸みを導入することが以下に説明するように重要である。
粉体粒子の充填性を高めるためには、粒子と粒子の間にできる空隙に入り込むことができるように、より小さな粒子を充填するのがよいことが従来から知られている。このため、黒鉛質粒子に対して粉砕等の処理を行って粒径を小さくすれば充填性が高まるとも考えられるが、このような方法で粒径を小さくしても一般に充填性は却って低下してしまう。これは、粉砕することによって粒子形状がより不定形になってしまうためであると考えられる。
【００３２】
一方、粉体粒子群の中の一つ粒子（着目粒子）に接触している粒子の個数（配位数ｎ）が多いほど、充填層の空隙の占める割合は低下する。したがって、充填率に影響を与える因子として、粒子の大きさの比率と組成比（すなわち粒径分布）が重要である。ただし、この検討はモデル的な球形粒子群で行ったものであり、本発明で取り扱う黒鉛質粉末や炭素質粉末の粒子は、鱗片状、鱗状、板状であり、単に一般的な粉砕、分級等だけで粒径分布を制御して、充填率を高めようと試みても、目的とする高充填状態を生み出すことはできない。
【００３３】
一般的に、鱗片状、鱗状、板状の黒鉛質または炭素質粒子は、粒子径が小さくなるほど充填性が悪化する傾向にある。これは、粉砕により粒子がより不定形化する；粒子の表面に「ささくれ」や「はがれかけ」、「折れ曲がり」などの突起状物が生成増加する；さらには粒子表面に、より微細な不定形粒子がある程度の強度で付着される等の原因で、隣接粒子との間の抵抗が大きくなり充填性を悪化させるためと考えられる。これらの不定形性が減少し、粒子形状が球形に近づけば粒子径が小さくなっても充填性の減少は少なくなり、理論的には大粒径炭素粉末でも小粒径炭素粉末でも同程度のタップ密度を示すことになる。
【００３４】
本発明者らの検討では、真密度と平均粒径がほぼ等しい黒鉛質粒子では、形状が球状であるほど、タップ密度が高い値を示すことが確認されている。すなわち、タップ密度を上げるためには、粒子の形状に丸みを帯びさせ、球状に近づけることが重要である。粒子形状が球状に近づけば、粉体の充填性も大きく向上する。
【００３５】
本発明では、以上の理由により、球形化度の指標に粉体のタップ密度を採用している。処理後の粉粒体の充填性が処理前に比べて上昇している場合は、用いた処理方法により粒子が球状化した結果と考えることができる。また、粒径を大きく低下させながら処理を行った場合に得られる炭素材料のタップ密度が、一般的な粉砕で得られる同程度の粒径の炭素材料のタップ密度に比べて高い場合も、球状化した結果と考えることができる。
【００４５】
電極
本発明の製造方法により製造される電極用炭素材料を用いて、電極を製造することができる。その製造方法は特に制限されず、一般に用いられている方法にしたがって製造することができる。典型的な方法として、電極用炭素材料に結着剤や溶媒等を加えてスラリー状にし、得られたスラリーを銅箔等の金属製の集電体の基板に塗布して乾燥する方法を挙げることができる。また、電極用炭素材料をそのままロールプレスしたり、圧縮成型器等によって圧密化したりすることによって極板の充填密度を向上させ、単位体積当たりの電極量を増加させることもできる。さらに、圧縮成形等によって電極の形状に成形することもできる。
【００４６】
電極製造に使用することができる結着剤としては、溶媒に対して安定なポリエチレン、ポリプロピレン、ポリエチレンテレフタレート、芳香族ポリアミド、セルロース等の樹脂系高分子、スチレン・ブタジエンゴム、イソプレンゴム、ブタジエンゴム、エチレン・プロピレンゴム等のゴム状高分子、スチレン・ブタジエン・スチレンブロック共重合体、その水素添加物、スチレン・エチレン・ブタジエン・スチレン共重合体、スチレン・イソプレン・スチレンブロック共重合体、その水素添加物等の熱可塑性エラストマー状高分子、シンジオタクチック１，２−ポリブタジエン、エチレン・酢酸ビニル共重合体、プロピレン・ａ−オレフィン（炭素数２〜１２）共重合体等の軟質樹脂状高分子、ポリフッ化ビニリデン、ポリテトラフルオロエチレン、ポリテトラフルオロエチレン・エチレン共重合体等のフッ素系高分子、アルカリ金属イオン、特にリチウムイオンのイオン伝導性を有する高分子組成物を例示することができる。
【００４７】
イオン伝導性を有する高分子としては、ポリエチレンオキシド、ポリプロピレンオキシド等のポリエーテル系高分子化合物、ポリエーテル化合物の架橋体高分子、ポリエピクロルヒドリン、ポリフォスファゼン、ポリシロキサン、ポリビニルピロリドン、ポリビニリデンカーボネート、ポリアクリロニトリル等の高分子化合物に、リチウム塩、またはリチウムを主体とするアルカリ金属塩を複合させた系、あるいはこれに炭酸プロピレン、炭酸エチレン、ｇ−ブチロラクトン等の高い誘電率を有する有機化合物と直鎖状カーボネート等低粘度の有機化合物を配合した系を用いることができる。この様な、イオン伝導性高分子組成物の室温におけるイオン導電率は、好ましくは１０-5ｓ／ｃｍ以上、より好ましくは１０-3ｓ／ｃｍ以上である。
【００４８】
電極用炭素材料と結着剤との混合形式として、各種の形態をとることができる。例えば、両者の粒子が混合した形態、繊維状の結着剤が炭素質物の粒子に絡み合う形で混合した形態、結着剤の層が炭素質物の粒子表面に付着した形態などをとることができる。両者の混合割合は、電極用炭素材料に対して結着材を０．１〜３０重量％にするのが好ましく、０．５〜１０重量％にするのがより好ましい。３０重量％以上の結着剤を添加すると電極の内部抵抗が大きくなり、逆に０．１重量％以下では集電体と電極用炭素材料との結着性が劣る傾向にある。
【００４９】
本発明の電極用炭素材料からなる電極は、ロールプレスや圧縮成形等を行うことによって圧密された電極上の活物質層の密度を０．５〜１．６ｇ／ｃｍ3、好ましくは０．７〜１．５５ｇ／ｃｍ3とすることにより高効率放電や低温特性を損なうことなく電池の単位体積当たりの容量を最大に引き出すことができるようになる。このとき、本発明の炭素材料のタップ密度が高いこと、すなわち炭素材料が球形に近いために、電極中の空隙が閉ざされることが少なく、従ってリチウムイオンの拡散がよりスムースに行われるものと考えられる。
【００５０】
このようにして作製した電極を負極とし、通常使用されるリチウムイオン電池用の金属カルコゲナイド系正極およびカーボネート系溶媒を主体とする有機電解液を組み合わせて構成した電池は、容量が大きく、初期サイクルに認められる不可逆容量が小さい。なお、正極、電解液等の電池構成上必要な部材の選択については何ら制約を設けるものではない。
【００５１】
【実施例】
以下に具体例を挙げて本発明をさらに具体的に説明する。以下の具体例に示す材料、使用量、割合、操作等は、本発明の趣旨から逸脱しない限り適宜変更することができる。したがって、本発明の範囲は以下に示す具体例に制限されるものではない。
【００５２】
（実施例１）
（株）奈良機械製作所製ハイブリダイゼーションシステムＮＨＳ−１型（表１では「装置ａ」という）または（株）ターボ工業社製Ｔ−４００型ターボミル（４Ｊ型）（表１では「装置ｂ」という）を用いて黒鉛１００ｇを処理した。黒鉛原料の種類、処理装置の種類、ローターの周速度および処理時間を表１に記載されるとおりに設定して８種類の電極用炭素材料を調製した。
【００５３】
調製した各電極用炭素材料について、以下の物性をそれぞれ測定した。
（１）平均粒径
界面活性剤であるポリオキシエチレン（２０）ソルビタンモノラウレートの２体積％水溶液（約１ｍｌ）を電極用炭素材料に混合し、イオン交換水を分散媒としてレーザー回折式粒度分布計（堀場製作所社製ＬＡ−７００）にて体積基準の平均粒径（メジアン径）を測定した。
（２）Ｘ線回折
電極用炭素材料に約１５％のＸ線標準高純度シリコン粉末を加えて混合し、得られた混合物を試料セルに詰め、グラファイトモノクロメーターで単色化したＣｕＫα線を線源として反射式ディフラクトメーター法によって広角Ｘ線回折曲線を測定し、学振法を用いて面間隔（ｄ００２）および結晶子サイズ（Ｌｃ）を求めた。
【００５４】
（３）ＢＥＴ比表面積
大倉理研社製ＡＭＳ−８０００を用い、予備乾燥のために３５０℃に加熱し、１５分間窒素ガスを流した後、窒素ガス吸着によるＢＥＴ１点法によって測定した。
（４）タップ密度
粉体密度測定器（（株）セイシン企業社製タップデンサーＫＹＴ−３０００）を用い、電極用炭素材料が透過する篩として目開き３００μｍの篩を使用し、２０ｃｍ3のタップセルに粉体を落下させてセルを満杯に充填した後、ストローク長１０ｍｍのタップを１０００回行って、その時のタップ密度を測定した。
（５）真密度
０．１％界面活性剤水溶液を使用し、ピクノメーターによる液相置換法によって測定した。
【００５５】
（６）ラマン測定
日本分光社製ＮＲ−１８００を用い、波長５１４．５ｎｍのアルゴンイオンレーザー光を用いたラマンスペクトル分析において、１５８０ｃｍ-1の付近のピークＰＡの強度ＩＡ、１３６０ｃｍ-1の範囲のピークＰＢの強度ＩＢを測定し、その強度の比Ｒ＝ＩＢ／ＩＡと１５８０ｃｍ-1の付近のピークの半値幅を測定した。このとき、粉末状態の電極用炭素材料を自然落下によりセルに充填し、セル内のサンプル表面にレーザー光を照射しながら、セルをレーザー光と垂直な面内で回転させて測定を行った。
【００５６】
これらの物性の測定結果をまとめて表１に示す。
【表１】
0003945928.tif 000003
【００５７】
なお、原料として使用した黒鉛の物性を表２に示す。
【表２】
0003945928.tif 000004
【００５８】
（参考例）
表３に記載される所定の炭素材料３ｋｇと石油系タールを１ｋｇを、（株）マツボー社製のＭ２０型レーディゲミキサー（内容積２０リットル）に投入し、混練を行った。続いて、窒素雰囲気下で７００℃まで昇温して脱タール処理した後に、１３００℃まで昇温して熱処理を行った。得られた熱処理物をピンミルにて解砕し、粗粒子を除く目的で分級処理を行い、最終的に４種類の複層構造炭素材料を調製した。各複層構造炭素材料について、被覆率、平均粒径、ＢＥＴ比表面積、タップ密度およびラマン測定のＲ値を測定した。被覆率は以下の式にしたがって求め、その他の値は、実施例１と同じ方法により求めた。
【数５】
0003945928.tif 000005
【００５９】
結果を表３にまとめて示す。
【表３】
0003945928.tif 000006
【００６０】
（試験例）
調製した炭素材料を用いて半電池を作製して、充放電特性を試験した。
１）半電池の作成
炭素材料５ｇに、ポリフッ化ビニリデン（ＰＶｄＦ）のジメチルアセトアミド溶液を固形分換算で１０重量％加えたものを撹拌し、スラリーを得た。このスラリーをドクターブレード法で銅箔上に塗布し、８０℃で予備乾燥を行った。さらに極板密度が１．４ｇ／ｃｍ3または１．５ｇ／ｃｍ3となるようにロールプレス機により圧密化させたのち、直径１２．５ｍｍの円盤状に打ち抜き、１１０℃で減圧乾燥をして電極とした。しかる後に、電解液を含浸させたセパレーターを中心に電極とリチウム金属電極とを対向させたコインセルを作成し、充放電試験を行った。電解液としては、エチレンカーボネートとジエチルカーボネートを重量比２：８の比率で混合した溶媒に過塩素酸リチウムを１．５モル／リットルの割合で溶解させたものを使用した。
【００６１】
２）不可逆容量の測定
電流密度０．１６ｍＡ／ｃｍ2で０Ｖまで充電を行い、次いで電流密度０．３３ｍＡ／ｃｍ2で１．５Ｖまで放電させたときの１回目の充電容量から１回目の放電容量引いた値を不可逆容量とした。
３）放電容量および急速放電特性の測定
電流密度０．１６ｍＡ／ｃｍ2での０Ｖまでの充電および電流密度０．３３ｍＡ／ｃｍ2での１．５Ｖまでの放電を３回繰り返し、その時の３回目の放電容量を「放電容量」とて記録した。次に、充電を電流密度０．１６ｍＡ／ｃｍ2で０Ｖまで行い、放電をそれをぞれ電流密度２．８ｍＡ／ｃｍ2、５．０ｍＡ／ｃｍ2で１．５Ｖまで行い、得られた容量をそれぞれの電流密度２．８ｍＡ／ｃｍ2および５．０ｍＡ／ｃｍ2における急速放電容量とし、急速放電特性の指標とした。
【００６２】
これらの試験結果をまとめて表４に示す。
【表４】
0003945928.tif 000007
【００６３】
【発明の効果】
本発明の製造方法により製造された電極用炭素材料を用いた電池は、容量が大きく、初期サイクルに認められる不可逆容量が小さく、さらに急速充放電特性に優れているという特徴を有する。また、高温下で放置したときの電池の保存性および信頼性が高く、低温における放電特性も極めて優れている。